(57)【要約】【課題】プラズモンを発生しない状態とプラズモンを発生できる状態とを切り替えることが可能なプラズモン発生素子を提供する。【解決手段】チオール、ジスルフィドおよびホスフィンからなる群より選択される少なくとも１種のリガンドを配位させたＡｕ粒子を含む構造部と、前記構造部に含まれるＡｕ粒子へ電子を注入する電子注入部とを有することを特徴とするプラズモン発生素子。【選択図】      図６
2008242315.tif 000002
【特許請求の範囲】
【請求項１】
チオール、ジスルフィドおよびホスフィンからなる群より選択される少なくとも１種のリガンドを配位させたＡｕ粒子を含む構造部と、
前記構造部に含まれるＡｕ粒子へ電子を注入する電子注入部と
を有することを特徴とするプラズモン発生素子。
【請求項２】
前記チオールが、ハロゲノ基またはフェニル基を有する脂肪族チオール、および電子吸引性置換基を有する芳香族チオールからなる群より選択されることを特徴とする請求項１に記載のプラズモン発生素子。
【請求項３】
前記チオールが、下記一般式（Ｉ）
【化１】
2008242315.tif 000005
（ここで、Ｘはニトロ基、ハロゲノ基、シアノ基、アシル基、スルホ基またはハロゲン化アルキル基、ｍは１〜３の整数、ｎは０〜１０の整数を表す）
で表されるチオールであることを特徴とする請求項１に記載のプラズモン発生素子。
【請求項４】
前記ホスフィンが、非置換またはハロゲン化されたアルキルホスフィンおよびフェニルホスフィンからなる群より選択されることを特徴とする請求項１に記載のプラズモン発生素子。
【請求項５】
前記ホスフィンが、下記一般式（ＩＩ）〜（ＩＶ）
【化２】
2008242315.tif 000006
（ここで、Ｘはニトロ基、ハロゲノ基、シアノ基、アシル基、スルホ基またはハロゲン化アルキル基、ｍは１〜３の整数）
からなる群より選択されることを特徴とする請求項１に記載のプラズモン発生素子。
【請求項６】
アミン化合物およびカルボン酸化合物からなる群より選択される少なくとも１種のリガンドを配位させたＡｇ粒子を含む構造部と、
前記構造部に含まれるＡｇ粒子へ電子を注入する電子注入部と
を有することを特徴とするプラズモン発生素子。
【請求項７】
前記カルボン酸化合物が、非置換またはハロゲン化された脂肪族カルボン酸および電子吸引性置換基を有する芳香族カルボン酸からなる群より選択されることを特徴とする請求項６に記載のプラズモン発生素子。
【発明の詳細な説明】
【技術分野】
【０００１】
本発明は表面プラズモンの発生を制御することが可能なプラズモン発生素子に関する。
【背景技術】
【０００２】
従来、たとえば特許文献１は、有機保護剤で被覆された無機ナノ粒子と有機化合物との複合体およびその一次元配列集積構造体を開示している。特許文献２は、金属粒子含有コアシェル型球状ミセルを配列させた金属粒子配列シートを開示している。これらの一次元配列集積構造体や金属粒子配列シートは、表面プラズモンを発生する可能性があるが、プラズモン発生の有無を制御することは困難である。また、特許文献３は、酸化銀を原料として、表面がアミン化合物で被覆された平均粒径３〜２０ｎｍの金属銀粒子を製造する方法を開示している。この方法によって得られるＡｇ粒子はその平均粒径から判断して、実施例にも記載されているようにＡｇナノ粒子特有のプラズモン吸収を示すと考えられる。このように、プラズモン導波の可能性をもつ金属ナノ粒子については複数の先行文献が存在する。
【０００３】
しかし、ある材料を用いた素子において、プラズモンが発生するかしないかを制御するような技術、即ち同一の材料でありながら、プラズモンを発生しない状態とプラズモンを発生できる状態とを切り替えることが可能な素子はこれまでに知られていない。
【特許文献１】特開２００４−９１３２８号公報
【特許文献２】特開２００２−２６５４３３号公報
【特許文献３】特開２００６−２１９６９３号公報
【発明の開示】
【発明が解決しようとする課題】
【０００４】
本発明の目的は、プラズモンを発生しない状態とプラズモンを発生できる状態とを切り替えることが可能なプラズモン発生素子を提供することにある。
【課題を解決するための手段】
【０００５】
本発明の一態様に係るプラズモン発生素子は、チオール、ジスルフィドおよびホスフィンからなる群より選択される少なくとも１種のリガンドを配位させたＡｕ粒子を含む構造部と、前記構造部に含まれるＡｕ粒子へ電子を注入する電子注入部とを有することを特徴とする。
【０００６】
本発明の他の態様に係るプラズモン発生素子は、アミン化合物およびカルボン酸化合物からなる群より選択される少なくとも１種のリガンドを配位させたＡｇ粒子を含む構造部と、前記構造部に含まれるＡｇ粒子へ電子を注入する電子注入部とを有することを特徴とする。
【発明の効果】
【０００７】
本発明によれば、特定の種類のリガンドを配位させたＡｕ粒子またはＡｇ粒子への電子注入により、プラズモン発生の有無の切り替えを可能にするプラズモン発生素子を提供することができる。
【発明を実施するための最良の形態】
【０００８】
以下、本発明の実施形態をより詳細に説明する。
【０００９】
通常、金属バルクではプラズモンが発生する（ただし、このプラズモンが光と相互作用することはない）が、金属原子レベルのサイズではプラズモンは発生しない。両者の中間的なサイズの金属ナノ粒子では、プラズモン発生はナノ粒子のサイズに依存する。プラズモンが発生するか否かを決定する、すなわち金属と非金属との境界領域に相当する金属ナノ粒子のサイズは一般的に約２ｎｍといわれている。また、光と相互作用しうるプラズモンを発生する金属ナノ粒子のサイズの上限はよくわかっていない。プラズモンの発生が可能か否かを決定づける金属性、非金属性の性質はエネルギーバンドギャップで決まる。エネルギーバンドギャップを分子軌道的な表現を用いて言い換えると、最高被占軌道（ＨＯＭＯ）と最低空軌道（ＬＵＭＯ）との間のギャップ（ＨＯＭＯ−ＬＵＭＯギャップ）である。
【００１０】
図1に、Ａｕクラスターサイズ（Ａｕ原子数）とＨＯＭＯおよびＬＵＭＯの軌道エネルギーとの関係を示す。図１に示すように、金属クラスターサイズの増大に伴って、ＨＯＭＯエネルギーレベルは上昇し、ＬＵＭＯエネルギーレベルは減少する傾向にある。その結果、金属クラスターサイズの増大に伴って、ＨＯＭＯ−ＬＵＭＯギャップは減少する。そして、バルクではＨＯＭＯ−ＬＵＭＯギャップが０となる。
【００１１】
図２は、金属クラスターサイズとＨＯＭＯ−ＬＵＭＯギャップとの関係を示す模式図である。図２に示すように、ＨＯＭＯ−ＬＵＭＯギャップは金属クラスターサイズの増大に伴って減少し、ＨＯＭＯ−ＬＵＭＯギャップがある値以下になると、金属的性質をもちプラズモンの発生が可能になるといえる。
【００１２】
したがって、プラズモンが発生しないＨＯＭＯ−ＬＵＭＯギャップをもつ金属ナノ粒子に対して何らかの操作を施し、ＨＯＭＯ−ＬＵＭＯギャップを縮小することができれば、金属ナノ粒子は金属的性質をもつようになりプラズモンの発生が可能になる。図３は、ＨＯＭＯ−ＬＵＭＯギャップの縮小による、プラズモンを発生しない状態からプラズモンを発生可能な状態への変化を示す模式図である。
【００１３】
ＨＯＭＯ−ＬＵＭＯギャップを制御する方法としては、金属粒子への電子注入が有効である。一般的に、分子やナノ粒子へ電子を注入すると、そのＨＯＭＯ軌道およびＬＵＭＯ軌道は形状もエネルギーレベルも変化する。すなわち、プラズモンが発生しないＨＯＭＯ−ＬＵＭＯギャップをもつ金属粒子であっても、電子注入によってＨＯＭＯ−ＬＵＭＯギャップを縮小させ、これを非金属／金属の境界値以下にすることができれば、プラズモンの発生が可能になる。こうして、同一の材料でありながら、電子注入によってプラズモンが発生しない状態からプラズモンの発生が可能な状態へと、その特性を変化させることができる。
【００１４】
上記のような境界領域の性質をもつ金属粒子を密に配列すると、電子注入の制御によって、近接場光（プラズモン）によるナノフォトニクス配線（スイッチ）を形成することができる。このメカニズムによるプラズモン発生制御材料については、電子注入前後のＨＯＭＯ−ＬＵＭＯギャップの変動幅が大きいことが要求される。こうした要求を満たす金属粒子としては、単体のＡｕ粒子やＡｇ粒子よりも、表面にリガンドが配位したＡｕ粒子やＡｇ粒子の方が好ましい。
【００１５】
本発明の実施形態のプラズモン発生素子において、構造部に含まれる金属ナノ粒子としては、チオール、ジスルフィドおよびホスフィンからなる群より選択される少なくとも１種のリガンドを配位させたＡｕ粒子、またはアミン化合物およびカルボン酸化合物からなる群より選択される少なくとも１種のリガンドを配位させたＡｇ粒子が用いられる。
【００１６】
リガンドがチオールまたはジスルフィドである場合、配位原子は硫黄である。リガンドがホスフィンである場合、配位原子はリンである。リガンドがアミン化合物である場合、配位原子はアミノ基の窒素である。リガンドがカルボン酸化合物である場合、配位原子はカルボキシル基の酸素である。
【００１７】
Ａｕ粒子に配位するリガンドとして選択されるチオールまたはジスルフィドとしては、たとえば置換または非置換の脂肪族チオール、置換または非置換の芳香族チオール、およびジスルフィドＲ−Ｓ−Ｓ−Ｒ’（ＲおよびＲ’は置換または非置換のアルキル基または芳香族基）が挙げられる。特に、Ａｕ粒子のＨＯＭＯ−ＬＵＭＯギャップを大きく変化させ、かつ注入した電子を捕捉するのに有効に作用するリガンドとして好適なのは、ハロゲノ基またはフェニル基を有する脂肪族チオール、電子吸引性置換基（ニトロ基、ハロゲノ基、シアノ基、アシル基、スルホ基、ハロゲン化アルキル基など）を有する芳香族チオールである。さらにフェニル基を有する脂肪族チオールとしては、下記一般式（Ｉ）
【化３】
2008242315.tif 000003
【００１８】
（ここで、Ｘはニトロ基、ハロゲノ基、シアノ基、アシル基、スルホ基、ハロゲン化アルキル基、ｍは１〜３の整数、ｎは０〜１０の整数を表す）
で表されるチオールが好適である。
【００１９】
Ａｕ粒子に配位するリガンドとして選択されるホスフィンとしては、一般式ＰＲＲ’Ｒ”（Ｒ，Ｒ’およびＲ”はＨまたは置換もしくは非置換のアルキル基もしくは芳香族基）で表されるホスフィンが挙げられる。特に、Ａｕ粒子のＨＯＭＯ−ＬＵＭＯギャップを大きく変化させるのに有効に作用するリガンドとして好適なのは、非置換またはハロゲン化されたアルキルホスフィンおよびフェニルホスフィンである。さらに、フェニルホスフィンとしては、下記一般式（ＩＩ）〜（ＩＶ）（ここで、Ｘはニトロ基、ハロゲノ基、シアノ基、アシル基、スルホ基、ハロゲン化アルキル基、ｍは１〜３の整数）で表されるホスフィンが好適である。
【化４】
2008242315.tif 000004
【００２０】
Ａｇ粒子に配位するリガンドとして選択されるカルボン酸化合物としては、置換または非置換の脂肪族カルボン酸および芳香族カルボン酸が挙げられる。特に効果的なのは、非置換またはハロゲン化された脂肪族カルボン酸、および電子吸引性置換基（ニトロ基、ハロゲノ基、シアノ基、アシル基、スルホ基、ハロゲン化アルキル基など）を有する芳香族カルボン酸である。
【００２１】
Ａｇ粒子に配位するリガンドとして選択されるアミン化合物としては、一般式ＮＲＲ’Ｒ”（Ｒ，Ｒ’，Ｒ”はＨまたは置換もしくは非置換のアルキル基もしくは芳香族基）で表される１級〜３級アミンが挙げられる。
【００２２】
本発明の実施形態に係るプラズモン発生素子は、特定のリガンドを配位させたＡｕ粒子またはＡｇ粒子を含む構造部と、前記構造部に含まれるナノ粒子へ電子を注入する電子注入部とを有する。
【００２３】
本発明の実施形態に係るプラズモン発生素子の構造部では、発生したプラズモンを伝播するために、金属ナノ粒子（Ａｕ粒子またはＡｇ粒子）がその直径Ｄ以下の間隔で配列されている。金属ナノ粒子を直径Ｄの球体と考え、金属ナノ粒子を直径Ｄと同じ間隔で３次元的に並べた場合、金属ナノ粒子は（２Ｄ）3の空間に１個存在することになる。このとき、金属ナノ粒子の密度は６．５４体積％となる。したがって、構造部における金属ナノ粒子の密度が６．５４体積％以上であることが、プラズモンが伝播するための条件である。構造部は、最低限ナノ粒子を１列に並べられる幅と高さを有するが、長さは特に規定されない。このような構造部に、電子注入部から電子を注入することにより、プラズモン非発生状態からプラズモン発生状態への変化が可能になり、光スイッチとして機能することができる。電子注入部としては、たとえば構造部を挟む１対の電極や、近接場光学顕微鏡のプローブなどが挙げられる。
【実施例】
【００２４】
（実施例１）
本実施例においては、Ａｕ粒子およびＡｕ粒子−リガンドのモデルについて、電気的に中性な状態および１電子注入後のアニオン状態でのＨＯＭＯ−ＬＵＭＯギャップを計算で求め、電子注入による変化をシミュレートした。粒子モデルの構造およびエネルギー計算は、ベッケの３変数交換ポテンシャル、リー・ヤン・パールの相関ポテンシャル（Ｂ３ＬＹＰ）の補正を用いた密度汎関数法（ＤＦＴ）に基づく計算において、基底関数系として有効内殻ポテンシャルによって内殻電子を近似し、外殻およびＨ原子に対してはｄｏｕｂｌｅ−ｚｅｔａ基底で計算するＣＥＰ−３１Ｇ基底を用いて行った。
【００２５】
Ａｕ粒子のモデルとしてはｆｃｃ構造のＡｕ13を用いた。Ａｕ粒子−リガンドのモデルとしてはｆｃｃ構造のＡｕ13に下記の１０種類のリガンドをそれぞれ２個ずつ配位させたものを用いた。Ａｕ13部分は原子間距離のみ、リガンド部分はすべての構造パラメーターについて構造最適化計算を行い、安定な構造を得た。
【００２６】
１０種類のリガンドは、脂肪族チオールのＳＲ：−Ｓ−（ＣＨ2）5−ＣＨ3、ＳＲＦ：−Ｓ−（ＣＨ2）3−ＣＦ3、芳香族チオールのＳＰ：−Ｓ−Ｃ6Ｈ4−ＣＨ3、ＳＰＭ：−Ｓ−Ｃ6Ｈ4−ＮＨ2、ＳＰＮ：−Ｓ−Ｃ6Ｈ4−ＮＯ2、ＳＰＣｌ：−Ｓ−Ｃ6Ｈ4−Ｃｌ、脂肪族ホスフィンのＰＲ：ＰＨ2−Ｃ（ＣＨ3）3、芳香族ホスフィンのＰＰＨ：ＰＨ2−Ｃ6Ｈ5、ＰＰＨＦ：ＰＨ2−Ｃ6Ｈ4Ｆ、および比較例としてのＦである。
【００２７】
Ａｕ13はスピン２重項である。本計算例ではＡｕ13にリガンドを２個ずつ配位させているので、いずれのモデルでも中性状態が２重項、アニオン状態が１重項となっている。
【００２８】
図４に各モデルのＨＯＭＯ−ＬＵＭＯギャップを示す。図４から以下のことがわかる。Ａｕ単体のＡｕ13粒子および比較例としてのＦリガンドを配位したＡｕ13粒子の場合には、１電子注入の前後でＨＯＭＯ−ＬＵＭＯギャップはほとんど変化しない。一方、他のリガンドを配位したＡｕ13粒子の場合には、中性状態とアニオン状態とでＨＯＭＯ−ＬＵＭＯギャップが変動する。
【００２９】
本実施例では、いずれのモデルでも電子注入時の方がＨＯＭＯ−ＬＵＭＯギャップが減少しているが、その変化の大きさはリガンドの種類によってかなり異なっている。チオール系リガンドのうち、顕著なＨＯＭＯ−ＬＵＭＯギャップの変化を与えるものとして、フッ素置換基を導入した脂肪族チオールのＳＲＦ、ならびに電子吸引性置換基を導入した芳香族チオールのＳＰＮおよびＳＰＣｌが挙げられる。フッ素置換基や電子吸引性置換基は、ＨＯＭＯ−ＬＵＭＯギャップの変動に寄与するとともに、注入した電子を捕捉する能力を向上する（すなわち系の電子親和力を大きくする）という意味でも効果的である。ホスフィン系リガンドのうち、顕著なＨＯＭＯ−ＬＵＭＯギャップの変化を与えるものとして、脂肪族ホスフィンのＰＲ、および芳香族ホスフィンのＰＰＨが挙げられる。ただし、ホスフィン系リガンドはチオール系リガンドに比べて電子親和力が小さいので、アニオンの不安定性を改善するという意味で、フッ素置換基を導入したＰＰＨＦも有効である。
【００３０】
また、電荷分布解析から、上記のようなＨＯＭＯ−ＬＵＭＯギャップの変動の差は、注入した電子がＡｕ粒子−リガンドのどの部分に流入するかということと関係することがわかっている。たとえば、比較例のＦリガンドを用いた場合、注入電子の大部分がＡｕ粒子側に流れ込むため、Ａｕ粒子単体に１電子を注入した場合と類似した振る舞いを示し、ＨＯＭＯ−ＬＵＭＯギャップの変動が非常に小さい。一方、芳香族チオールリガンドを用いた場合、注入電子がＡｕ粒子側とリガンド側の両方に流れ込むため、中性状態とアニオン状態とでＨＯＭＯ−ＬＵＭＯギャップに差が生じる。特に、芳香族チオールリガンドのうちでも、電子吸引性置換基を導入したＳＰＮおよびＳＰＣｌを用いた場合にはギャップの変化が大きくなっている。
【００３１】
本実施例のように、Ａｕ粒子−リガンドにおいて、中性状態からアニオン状態に変化させたときにＨＯＭＯ−ＬＵＭＯギャップが大きく減少するようなリガンドを選択して配位させれば、電子を注入したり元に戻したりする操作によってプラズモンの発生を制御することが可能になる。
【００３２】
（実施例２）
本実施例においては、Ａｇ粒子およびＡｇ粒子−リガンドのモデルについて、電気的に中性な状態および１電子注入後のアニオン状態でのＨＯＭＯ−ＬＵＭＯギャップを計算で求め、電子注入による変化をシミュレートした。
【００３３】
Ａｇ粒子のモデルとしてはＡｇ13を用いた。Ａｇ粒子−リガンドのモデルとしてはＡｇ13に下記の３種類のリガンドをそれぞれ２個ずつ配位させたものを用いた。
【００３４】
３種類のリガンドは、アミン化合物のＮＲ：ＮＨ2−（ＣＨ2）3−ＣＨ3、脂肪族カルボン酸のＯＲ：−Ｏ−（Ｃ＝Ｏ）−（ＣＨ2）2−ＣＨ3、芳香族カルボン酸のＯＰＦ：−Ｏ−（Ｃ＝Ｏ）−Ｃ6Ｈ4Ｆである。
【００３５】
図５に各モデルのＨＯＭＯ−ＬＵＭＯギャップを示す。図５から以下のことがわかる。Ａｇ単体のＡｇ13粒子の場合には、１電子注入の前後でＨＯＭＯ−ＬＵＭＯギャップはほとんど変化しない。一方、リガンドを配位したＡｇ13粒子の場合には、中性状態とアニオン状態とでＨＯＭＯ−ＬＵＭＯギャップが変動する。アミン化合物リガンドのＮＲを用いた場合に比べて、カルボン酸リガンドのＯＲまたはＯＰＦを用いた場合はＨＯＭＯ−ＬＵＭＯギャップ変化がやや小さい。しかし、カルボン酸リガンドは、電子捕捉能力が高いので、十分有効である。また、Ａｇ粒子−リガンドにおいても、リガンドへのフッ素置換基の導入はアニオンを安定化させる意味で効果があると考えられる。
【００３６】
以上の結果から、Ａｇ粒子についてもリガンドを配位させることによってＨＯＭＯ−ＬＵＭＯギャップの変化させる効果が得られることを確認できた。
【００３７】
（実施例３）
図６に本実施例におけるプラズモン発生素子の平面図を示す。表面に絶縁層が形成された基板１１上に、多数の金属ナノ粒子１２が二次元的に配列された構造部１３が形成されている。構造部１３の幅方向に沿って構造部１３を挟むように、先端が平坦なアルミニウム電極１４と、先端が先鋭化されたアルミニウム電極１５が配置されており、これらによって電子注入部が形成されている。構造部１３の長さ方向に沿って構造部１３の両端に、近接場光導入部１６および近接場光出射部１７が配置されている。近接場光導入部１６および近接場光出射部１７はＳｉＯ2からなる平面導波路で形成されており、近接場光導入部１６の先端は構造部１３の一端の近傍で先鋭化され、近接場光出射部１７の先端は構造部１３の他端の近傍で先鋭化されている。
【００３８】
近接場光導入部１６に伝播光を導波すると、伝播光は近接場光導入部１６の先端で近接場光に変換される。ここで近接場光により構造部１３の金属ナノ粒子の一部が励起されれば、金属ナノ粒子間に相互作用が誘起されて次々と近接場光が伝達され、近接場光出射部１７から近接場光が出射する。
【００３９】
金属ナノ粒子１２としてＡｕ55粒子に−Ｓ（ＣＨ2）6ＣＦ3を約２０個配位させたものを用い、その単層膜からなる構造部１３を有するプラズモン発生素子（素子Ａ）を作製した。比較のために、金属ナノ粒子１２としてＡｕ310粒子を用い、その単層膜からなる構造部１３を有するプラズモン発生素子（素子Ｂ）を作製した。
【００４０】
素子Ａについて、電圧を印加しない状態で、波長６３２．８ｎｍの連続発振レーザー光を近接場光導入部１６から構造部１３に入射し、近接場光出射部１７から出射される近接場光の強度をモニターしたが、光の導波は観測できなかった。素子Ｂについて上記と同様に近接場光の強度をモニターしたところ、光の導波が観測された。
【００４１】
次に、素子Ａについて、アルミニウム電極１４、１５間に５０ｋＨｚの正弦波電圧を印加して構造部１３へ電子を注入し、波長６３２．８ｎｍの連続発振レーザー光を近接場光導入部１６から構造部１３に入射し近接場光出射部１７から出射される近接場光の強度をモニターした。その結果、モニターした近接場光の強度が、正弦波電圧と同じ周波数の正弦波の波形に変調されることが確認された。素子Ｂについて上記と同様の操作を行ったところ、正弦波電圧に同期した導波光の変調はごくわずかであった。この結果から、素子Ａにおいては、プラズモンが発生しない状態から、電子注入によってプラズモンが発生する状態へと変化することが確認された。
【図面の簡単な説明】
【００４２】
【図１】Ａｕクラスターサイズ（Ａｕ原子数）とＨＯＭＯおよびＬＵＭＯの軌道エネルギーとの関係を示す図。
【図２】金属クラスターサイズとＨＯＭＯ−ＬＵＭＯギャップとの関係を示す模式図。
【図３】ＨＯＭＯ−ＬＵＭＯギャップの縮小による、プラズモンを発生しない状態からプラズモンを発生可能な状態への変化を示す模式図。
【図４】実施例１におけるＡｕ粒子およびＡｕ粒子−リガンドのモデルについて、中性状態およびアニオン状態でのＨＯＭＯ−ＬＵＭＯギャップの変化を示す図。
【図５】実施例２におけるＡｇ粒子およびＡｇ粒子−リガンドのモデルについて、中性状態およびアニオン状態でのＨＯＭＯ−ＬＵＭＯギャップの変化を示す図。
【図６】実施例３におけるプラズモン発生素子の平面図。
【符号の説明】
【００４３】
１１…基板、１２…金属ナノ粒子、１３…構造部、１４、１５…アルミニウム電極、１６…近接場光導入部、１７…近接場光出射部。
【図１】
2008242315.tif 000007
【図２】
2008242315.tif 000008
【図３】
2008242315.tif 000009
【図４】
2008242315.tif 000010
【図５】
2008242315.tif 000011
【図６】
2008242315.tif 000012